ГОРЯЧЕПРЕССОВАННЫЙ ЭЛЕМЕНТ И СПОСОБ ЕГО ПОЛУЧЕНИЯ

1. Горячепрессованный элемент, включающий листовую сталь, содержащую в поверхностном слое область диффундирования Ni, и слой интерметаллического соединения и слой ZnO, которые именно в такой последовательности получают поверх области диффундирования Ni, при этом слой интерметаллического соединения соответствует γ-фазе, присутствующей на диаграмме фазового равновесия сплава Zn-Ni, где собственный потенциал погружения, обнаруживаемый в водном насыщенном воздухом растворе NaCl с концентрацией 0,5 моль/л при 25°C±5°C, находится в диапазоне от -600 до -360 мВ по отношению к стандартному водородному электроду.
2. Горячепрессованный элемент по п.1, в котором область диффундирования Ni расположена в диапазоне 1 мкм или более вглубь листовой стали.
3. Горячепрессованный элемент по п.1, в котором слой интерметаллического соединения присутствует в доменной форме.
4. Горячепрессованный элемент по п.2, в котором слой интерметаллического соединения присутствует в доменной форме.
5. Горячепрессованный элемент по любому из пп.1-4, в котором непосредственно под слоем ZnO расположен по меньшей мере один слой соединения, выбираемый из слоя Si-содержащего соединения, слоя Ti-содержащего соединения, слоя Al-содержащего соединения и слоя Zr-содержащего соединения.
3
6. Способ получения горячепрессованного элемента, включающий нагревание листовой стали с покрытием на основе Ni, которая включает на своей поверхности слой покрытия из сплава Zn-Ni, содержащий 13 мас.% или более Ni, в температурном диапазоне от температуры перехода Ас до 1200°C; с последующим горячим прессованием листовой стали.
2
3
7. Способ получения горячепрессованного элемента, включающий нагревание листовой стали с покрытием на основе Ni, которая включает на своей поверхности слой покрытия из сплава Zn-Ni, содержащий от 10 мас.% или более, но при этом менее чем 13 мас.% Ni, при массе покрытия большей чем 50 г/см на одной стороне листовой стали, в температурном диапазоне от температуры перехода Ас до 1200°C при средней скорости нагрева 12°C/с или более; с последующим горячим прессованием листовой стали.
3
8. Способ получения горячепрессованного элемента по п.6, в котором нагревание в температурном диапазоне от температуры перехода Ас до 1200°С проводят при средней скорости нагрева 85°C/с или более.
3
9. Способ получения горячепрессованного элемента по п.7, в котором нагревание в температурном диапазоне от температуры перехода Ас до 1200°C проводят при средней скорости нагрева 85°C/с или более.
10. Способ получения горячепрессованного элемента по любому из пп.6-9, в котором в качестве листовой стали с покрытием на основе Ni используют листовую сталь с покрытием на основе Ni, дополнительно включающую по меньшей мере один слой соединения, выбираемый из слоя Si-содержащего соединения, слоя Ti-содержащего соединения, слоя Al-содержащего соединения и слоя Zr-содержащего соединения, который получают на слое покрытия из сплава Zn-Ni.
11. Способ получения горячепрессованного элемента по любому из пп.6-9, в котором листовая сталь в листовой стали с покрытием на основе Ni характеризуется составом в  мас.% C: от 0,15 до 0,5%, Si: от 0,05 до 2,0%, Mn: от 0,5 до 3%, Р: 0,1% или менее, S: 0,05% или менее, Al: 0,1% или менее, N: 0,01% или менее и балансовые компоненты, включающие Fe и неизбежные примеси.
12. Способ получения горячепрессованного элемента по п.10, в котором листовая сталь в листовой стали с покрытием на основе Ni характеризуется составом в  мас.% C: от 0,15 до 0,5%, Si: от 0,05 до 2,0%, Mn: от 0,5 до 3%, Р: 0,1% или менее, S: 0,05% или менее, Al: 0,1% или менее, N: 0,01% или менее и балансовые компоненты, включающие Fe и неизбежные примеси.
13. Способ получения горячепрессованного элемента по п.11, в котором листовая сталь в листовой стали с покрытием на основе Ni дополнительно содержит в  мас.% по меньшей мере один представитель, выбираемый из Cr: от 0,01 до 1%, Ti: 0,2% или менее и В: от 0,0005 до 0,08%.
14. Способ получения горячепрессованного элемента по п.12, в котором листовая сталь в листовой стали с покрытием на основе Ni дополнительно содержит в  мас.% по меньшей мере один представитель, выбираемый из Cr: от 0,01 до 1%, Ti: 0,2% или менее и В: от 0,0005 до 0,08%.
15. Способ получения горячепрессованного элемента по п.11, в котором листовая сталь в листовой стали с покрытием на основе Ni дополнительно содержит в  мас.% Sb: от 0,003 до 0,03 мас.%.
16. Способ получения горячепрессованного элемента по любому из пп.12-14, в котором листовая сталь в листовой стали с покрытием на основе Ni дополнительно содержит в  мас.% Sb: от 0,003 до 0,03 мас.%.